(57)【特許請求の範囲】
【請求項１】
重合性単量体組成物調製工程、分散媒調製工程、該重合性単量体組成物造粒及び重合工程を含むトナーの製造方法において、
該分散媒調製工程が、リン酸カルシウム塩を分散剤（リン酸三カルシウム及びアニオン界面活性剤の組合せよりなる分散剤を除く）として含有する水系媒体を調製する工程であって、該分散媒調製工程において、リン酸イオン含有水溶液にカルシウムイオン含有水溶液を添加する速度が、該リン酸イオン含有水溶液に該カルシウムイオン含有水溶液を添加する前における該リン酸イオン含有水溶液中のリン酸イオンのモル数に対して、カルシウムイオンのモル数の比が０．００５〜０．５ｓ-1となる速度であることを特徴とする静電荷像現像用トナーの製造方法。
【請求項２】
該分散媒調製工程の液温が、４０℃以上であることを特徴とする請求項１に記載の静電荷像現像用トナーの製造方法。
【請求項３】
該分散剤が、該重合性単量体組成物に対して、０．２〜１０．０重量％になるように調製されることを特徴とする請求項１又は２に記載の静電荷像現像用トナーの製造方法。
【請求項４】
該重合性単量体組成物中に、極性樹脂を含有することを特徴とする請求項１乃至３のいずれかに記載の静電荷像現像用トナーの製造方法。
【請求項５】
トナーが、コア／シェル構造をもつことを特徴とする請求項１乃至４のいずれかに記載の静電荷像現像用トナーの製造方法。
【請求項６】
コア部の主たる成分が低軟化点物質であり、該低軟化点物質の融点が４０〜９０℃であることを特徴とする請求項５に記載の静電荷像現像用トナーの製造方法。
【発明の詳細な説明】
【０００１】
【発明の属する技術分野】
本発明は、静電荷潜像を顕在化するためのトナーの製造方法に関する。
【０００２】
【従来の技術】
電子写真法は、米国特許第２，２９７，６９１号に記載されている如く多数の方法が知られており、一般には光導電性物質からなる感光体を利用し、種々の手段により該感光体上に電気的潜像を形成し、ついで該潜像をトナーを用いて現像を行って可視像とし、必要に応じて紙などの転写材にトナー画像を転写した後、熱・圧力などにより転写材上にトナー画像を定着して複写物又は印刷物を得るものである。また、トナーを用いて現像する方法あるいは、トナー画像を定着する方法としては、従来各種の方法が提案されている。
【０００３】
従来、これらの目的に使用するトナーは、一般的に熱可塑性樹脂中に染料または顔料からなる着色剤を溶融混練し、均一に分散させた後、微粉砕装置により微粉砕し、微粉砕物を分級機により分級して所望の粒径を有するトナーを製造してきた。
【０００４】
この製造方法ではかなり優れたトナーを製造し得るが、ある種の制限、すなわちトナー用材料の選択範囲に制限がある。例えば樹脂着色剤分散体が十分に脆く、経済的に可能な製造装置で微粉砕し得るものでなければならない。ところが、こういった要求を満たすために樹脂着色剤分散体を脆くすると、実際に高速で微粉砕した場合に形成された粒子の粒径範囲が広くなり易く、特に比較的大きな割合の微粒子がこれに含まれるという問題が生じる。更に、このように脆性の高い材料から得られるトナーは、複写機等現像用に使用する際、更なる微粉砕ないしは粉化を受けやすい。また、この方法では、着色剤等の固体微粒子を樹脂中へ完全に均一に分散することは困難であり、その分散の度合によっては、画像形成時におけるカブリの増大，画像濃度の低下や混色性・透明性の不良の原因となるので、着色剤の分散には十分な注意を払わなければならない。また、破断面に着色剤が露出することにより、現像特性の変動を引き起こす場合もある。
【０００５】
一方、これら粉砕法によるトナーの問題点を克服するため、特公昭３６−１０２３１号公報、同４３−１０７９９号公報及び同５１−１４８９５号公報等により懸濁重合法によるトナーの製造方法が提案されている。懸濁重合法においては、重合性単量体，着色剤，重合開始剤、更に必要に応じて架橋剤，荷電制御剤，その他添加剤を、均一に溶解または分散せしめて単量体組成物とした後、この単量体組成物を分散安定剤を含有する連続相、例えば水相中に適当な攪拌機を用いて分散し、同時に重合反応を行わせ、所望の粒径を有するトナー粒子を得る。
【０００６】
この方法では、粉砕工程が全く含まれないため、トナーに脆性が必要ではなく、樹脂として軟質の材料を使用することができ、また、粒子表面への着色剤の露出が生ぜず、均一な摩擦帯電性を有するトナーが得られるという利点がある。また、得られるトナーの粒度分布も比較的シャープである。また離型剤として低軟化点物質を多量にトナー中に内包化できるため、得られるトナーが耐オフセット性に優れるという利点がある。
【０００７】
【発明が解決しようとする課題】
該懸濁重合法に使用される分散剤としては、例えばポリビニルアルコール，ゼラチン，メチルセルロース，メチルヒドロキシプロピルセルロース，エチルセルロース，カルボキシメチルセルロースのナトリウム塩，デンプン等の水溶性高分子が提案されている。しかしながら、これら分散剤を用いた場合、得られるトナー粒子は、微小粒子を多く含みかつ、粒度分布のブロードなものとなってしまう。
【０００８】
また、難水溶性無機化合物として、リン酸三カルシウム，リン酸マグネシウム，リン酸アルミニウム，リン酸亜鉛，炭酸カルシウム，炭酸マグネシウム，水酸化カルシウム，水酸化マグネシウム、水酸化アルミニウム，メタケイ酸カルシウム，硫酸カルシウム，硫酸バリウム，ベントナイト，シリカ，アルミナ等が提案されている。これら分散剤を使用した場合、比較的シャープな粒度分布のトナー粒子が得られるものの、重合反応時の粒子の安定性がやや不安定なため、粒子同士の合一が起こりやすく、粗大粒子が生成しやすい。これらの対策として、特開昭６０−１１７２５６号公報、特開平２−１７９６５０号公報には、重合中あるいは、造粒後に分散剤を追添加する方法が提案されている。これらの方法は、確かに有用であるが、工程の煩雑化、また、反応系内の温度変化等により、得られるトナーの物性（分子量分布など）が安定しにくいという弊害がある。
【０００９】
また、難水溶性無機化合物と界面活性剤の併用が、特開平４−１９５１５３号公報、特開平６−１２４０００号公報等に提案されているが、重合反応終了後の界面活性剤の除去が完全に行われにくく、得られるトナーの帯電特性が安定しにくい。
【００１０】
また、特開平７−４９５８６号公報には、分散剤として用いる難水溶性無機塩を酸で溶解した水溶液に、アルカリを加えて強アルカリ性にして難水溶性無機塩を析出させ、微細な難水溶性無機塩を得る方法が提案されている。さらに特開平９−５４４５７号公報では、該公報の改善方法として、アルカリ水溶液中に、リン酸イオン及びカルシウムイオンを含有するｐＨ４以下の水溶液を添加し、リン酸カルシウムの微粒子を析出させる方法が提案されている。これらの方法によって、確かにトナー粒度分布の改善や、効率的な分散剤の使用が可能となるが、工程の煩雑化を招くこと、また、得られるトナーの粒度分布も未だ十分なものとはいえない。
【００１１】
したがって、本発明の目的は、煩雑な工程を得ることなく、微小粒子や粗大粒子の生成を軽減し、高収率で粒度分布のシャープなトナーの製造方法を提供することにある。
【００１２】
また、本発明の他の目的は、現像性の優れたトナーの製造方法を提供することにある。
【００１３】
また、本発明の他の目的は、定着性に優れたトナーの製造方法を提供することにある。
【００１４】
【課題を解決するための手段】
本発明は、重合性単量体組成物調製工程、分散媒調製工程、該重合性単量体組成物造粒及び重合工程を含むトナーの製造方法において、
該分散媒調製工程が、リン酸カルシウム塩を分散剤（リン酸三カルシウム及びアニオン界面活性剤の組合せよりなる分散剤を除く）として含有する水系媒体を調製する工程であって、該分散媒調製工程において、リン酸イオン含有水溶液にカルシウムイオン含有水溶液を添加する速度が、該リン酸イオン含有水溶液に該カルシウムイオン含有水溶液を添加する前における該リン酸イオン含有水溶液中のリン酸イオンのモル数に対して、カルシウムイオンのモル数の比が０．００５〜０．５ｓ-1となる速度であることを特徴とする静電荷像現像用トナーの製造方法に関する。
【００１５】
【発明の実施の形態】
本発明者等は鋭意検討の結果、上記カルシウムイオン含有水溶液を添加する速度が、リン酸イオン含有水溶液中のリン酸イオンのモル数に対して、カルシウムイオンのモル数の比（Ｃａ2+／ＰＯ4 3-）が、０．００５〜０．５ｓ-1となる速度で添加されて得られた分散媒中で、重合性単量体組成物を造粒、重合することで、煩雑な工程を経ることなく、微小粒子や粗大粒子の生成を軽減し、高収率で粒度分布のシャープなトナーが得られることを見い出した。
【００１６】
これは、Ｃａ2+／ＰＯ4 3-が、０．００５〜０．５ｓ-1となる速度の場合、非常に微細で均一なリン酸カルシウム塩を生成するためと考えられる。Ｃａ2+／ＰＯ4 3-のさらに好ましい範囲としては、０．０１〜０．３ｓ-1が好ましい。
【００１７】
Ｃａ2+／ＰＯ4 3-が、０．００５ｓ-1に満たない場合、カルシウムイオンが徐々に添加されることになり、初期に析出した結晶が成長し、得られるリン酸カルシウム塩の結晶が大きくなるばかりか、粒度分布がブロードなものとなってしまう。その結果、最終的に得られるトナーの粒径も大きく、粒度分布もブロードになってしまい、現像剤として使用した場合、耐久後半にカブリの目立つ画像になったり、現像器からトナーが飛散する傾向になる。
【００１８】
Ｃａ2+／ＰＯ4 3-が、０．５ｓ-1を超える場合、リン酸イオン含有水溶液とカルシウムイオン含有水溶液の混合が困難になる。その結果、得られるリン酸カルシウム塩の結晶は小さいが、粒度分布のブロードなものになってしまう。非常に小さな結晶が含まれることで、分散媒体の粘度が高くなり造粒性が低下する。さらには、微粒子が生成しやすい傾向になり、粒度分布がブロードになってしまう。このように微粒子の多い現像剤は、帯電部材やトナー担持体を汚染しやすく、耐久後半にベタ画像部にムラを発生しやすくなる傾向にある。
【００１９】
本発明では該分散媒調製工程の液温が、４０℃以上であることが好ましい。液温４０℃未満の場合、リン酸カルシウム塩の生成速度が遅くなり、微細で均一な塩が得られにくくなる。
【００２０】
本発明では、該分散剤が、高剪断力を有する撹拌手段により生成されることが好ましい。このような高速回転剪断撹拌機としては、Ｔ．Ｋホモミキサー（特殊機化工業社製）、クレアミックス（エム・テクニック株式会社製）、ポリトロンホモジナイザー（ＫＩＮＥＭＡＴＩＣＡ）、スープラトン（月島機械株式会社製）等の機種が挙げられる。
【００２１】
本発明では該分散剤が、該重合性単量体組成物に対して、０．２〜１０．０重量％になるよう調製されることが好ましい。０．２％に満たない場合、粗粒が多く、逆に１０．０％を超えると微粒子が多く生成し、所望の粒度分布が得られない。
【００２２】
本発明のリン酸カルシウム塩とは、主として、第三リン酸カルシウム、ヒロドキシアパタイトを指し、混合されるリン酸イオン含有水溶液とカルシウムイオン含有水溶液中の各々のイオンのモル比Ｃａ／Ｐは、１．５〜１．８になるよう調製されることが好ましい。
【００２３】
本発明では該重合性単量体組成物中に、極性樹脂を含有することが好ましい。極性樹脂は、粒子界面に局在化し、分散剤と電気的に作用し、造粒／重合中に粒子を、より安定化せしめるからである。
【００２４】
本発明に用いられる極性樹脂としては、スチレンと（メタ）アクリル酸の共重合体，マレイン酸共重合体，飽和ポリエステル樹脂，エポキシ樹脂が好ましく用いられる。該極性樹脂は、重合性単量体と反応しうる不飽和基を分子中に含まないものが特に好ましい。該極性樹脂の分子量としては、Ｍｗで５，０００から５０，０００、Ｍｗ／Ｍｎで１．２から５．０が好ましい。Ｍｗが５，０００より小さいと、得られるトナーの耐ブロッキング性が低下する。また、５０，０００を超えると低温定着性が劣ったトナーとなる。ガラス転移温度（Ｔｇ）は、外殻樹脂のＴｇより高めに設定することが好ましい。
【００２５】
また、本発明のトナーは、コア／シェル構造をもつことが好ましい。
【００２６】
低軟化点物質を内包化せしめる具体的方法としては、水系媒体中での材料の極性を主要単量体より低軟化点物質の方を小さく設定し、更に少量の極性の大きな樹脂又は単量体を添加せしめることで、低軟化点物質を外殻樹脂で被覆した所謂コア／シェル構造を有するトナーを得ることができる。
【００２７】
また、コア部の主たる成分が低軟化点物質であり、該低軟化点物質の融点が４０〜９０℃であることが好ましい。融点の測定は、ＡＳＴＭ  Ｄ３４１８−８に準拠し測定された主体極大ピーク値とした。極大ピークが４０℃未満であると低軟化点物質の自己凝集力が弱くなり、結果として耐高温オフセット性が弱くなり好ましくない。一方、極大ピークが９０℃を超えると定着温度が高くなり、好ましくない。更には、極大ピーク値の温度が高いと、主に造粒中に低軟化点物質が析出してきて懸濁系を阻害するため好ましくない。
【００２８】
本発明の極大ピーク値の温度の測定には、例えばパーキンエレマー社製のＤＳＣ−７を用いる。装置検出部の温度補正はインジウムと亜鉛の融点を用い、熱量の補正についてはインジウムの融解熱を用いる。サンプルはアルミニウム製パンを用い対照用に空パンをセットし、昇温速度１０℃／ｍｉｎ．で測定を行った。
【００２９】
具体的にはパラフィンワックス，ポリオレフィンワックス，フィッシャートロプッシュワックス，アミドワックス，高級脂肪酸、エステルワックス及びこれらの誘導体又はこれらのグラフト／ブロック化合物等が利用できる。
【００３０】
また、低軟化点物質はトナー中へ５〜３０重量％添加することが好ましい。仮に５重量％未満の添加では十分な定着性が得られず、また３０重量％を超える場合は、重合法による製造においても造粒時にトナー粒子同士の合一が起きやすく、粒度分布の広いものが生成しやすく、本発明には不適当であった。
【００３１】
本発明においてトナーの断層面を測定する具体的方法としては、常温硬化性のエポキシ樹脂中にトナーを十分分散させた後、温度４０℃の雰囲気中で２日間硬化させ、得られた硬化物を四三酸化ルテニウム、必要により四三酸化オスミウムを併用し染色を施した後、ダイヤモンド歯を備えたミクロトームを用いて薄片状のサンプルを切り出し、透過電子顕微鏡（ＴＥＭ）を用いトナーの断層形態を測定した。本発明においては、用いる低軟化点物質と外殻を構成する樹脂との若干の結晶化度の違いを利用して材料間のコントラストを付けるため、四三酸化ルテニウム染色法を用いることが好ましい。
【００３２】
本発明に用いられる重合性単量体としては、スチレン，ｏ（ｍ−，ｐ−）−メチルスチレン，ｍ（ｐ−）−エチルスチレン等のスチレン系単量体；（メタ）アクリル酸メチル，（メタ）アクリル酸エチル，（メタ）アクリル酸プロピル，（メタ）アクリル酸ブチル，（メタ）アクリル酸オクチル，（メタ）アクリル酸ドデシル，（メタ）アクリル酸ステアリル，（メタ）アクリル酸ベヘニル，（メタ）アクリル酸２−エチルヘキシル，（メタ）アクリル酸ジメチルアミノエチル，（メタ）アクリル酸ジエチルアミノエチル等の（メタ）アクリル酸エステル系単量体；ブタジエン，イソプレン，シクロヘキセン，（メタ）アクリロニトリル，アクリル酸アミド等のエン系単量体が好ましく用いられる。これらは、単独または一般的には出版物ポリマーハンドブック第２版ＩＩＩ−Ｐ１３９〜１９２（Ｊｏｈｎ  Ｗｉｌｅｙ＆Ｓｏｎｓ社製）に記載の理論ガラス温度（Ｔｇ）が、４０〜８０℃を示すように単量体を適宜混合し用いられる。理論ガラス転移温度が４０℃未満の場合には、トナーの保存安定性やトナーの耐久安定性の面から問題が生じ、一方８０℃を超える場合は定着点の上昇をもたらし、特にフルカラートナーの場合においては各色トナーの混色が不十分となり色再現性に乏しく、更にＯＨＰ画像の透明性を著しく低下させ高画質の面から好ましくない。
【００３３】
外殻樹脂の分子量は、ＧＰＣ（ゲルパーミエーションクロマトグラフィー）により測定される。具体的なＧＰＣの測定方法としては、予めトナーをソックスレー抽出器を用いトルエン溶剤で２０時間抽出を行った後、ロータリーエバポレーターでトルエンを留去せしめ、更に低軟化点物質は溶解するが外殻樹脂は溶解し得ない有機溶剤（例えばクロロホルム）を加え十分洗浄を行った後、ＴＨＦ（テトラヒドロフラン）に可溶した溶液をポア径が０．３μｍの耐溶剤性メンブランフィルターでろ過したサンプルをウォーターズ社製１５０Ｃを用い、カラム構成は昭和電工製Ａ−８０１、８０２、８０３、８０４、８０５、８０６、８０７を連結し標準ポリスチレン樹脂の検量線を用い分子量分布を測定し得る。得られた樹脂成分の数平均分子量（Ｍｎ）は、５０００〜１，０００，０００であり、重量平均分子量（Ｍｗ）と数平均分子量（Ｍｎ）の比（Ｍｗ／Ｍｎ）は、２〜１００を示す外殻樹脂が本発明には好ましい。
【００３４】
また、本発明においては、トナーの表面にさらに最外殻樹脂層を設けても良い。
【００３５】
該最外殻樹脂層のガラス転移温度は、耐ブロッキング性のさらなる向上のため外殻樹脂層のガラス転移温度以上に設計されること、さらに定着性を損なわない程度に架橋されていることが好ましい。また、該最外殻樹脂層には帯電性向上のため極性樹脂や荷電制御剤が含有されていることが好ましい。
【００３６】
該最外殻層を設ける方法としては、特に限定されるものではないが例えば以下のような方法が挙げられる。
【００３７】
１．重合反応後半、または終了後、反応系中に必要に応じて、極性樹脂、荷電制御剤、架橋剤等を溶解、分散したモノマーを添加し重合粒子に吸着させ、重合開始剤を添加し重合を行う方法。
【００３８】
２．必要に応じて、極性樹脂、荷電制御剤、架橋剤等を含有したモノマーからなる乳化重合粒子またはソープフリー重合粒子を反応系中に添加し、重合粒子表面に凝集、必要に応じて熱等により固着させる方法。
【００３９】
３．必要に応じて、極性樹脂、荷電制御剤、架橋剤等を含有したモノマーからなる乳化重合粒子またはソープフリー重合粒子を乾式で機械的にトナー粒子表面に固着させる方法。
【００４０】
本発明に用いられる着色剤は、黒色着色剤としてカーボンブラック，磁性体，以下に示すイエロー／マゼンタ／シアン着色剤を用い黒色に調色されたものが利用される。
【００４１】
イエロー着色剤としては、縮合アゾ化合物，イソインドリノン化合物，アンスラキノン化合物，アゾ金属錯体，メチン化合物，アリルアミド化合物に代表される化合物が用いられる。具体的には、Ｃ．Ｉ．ピグメントイエロー１２、１３、１４、１５、１７、６２、７４、８３、９３、９４、９５、１０９、１１０、１１１、１２８、１２９、１４７、１６８等が好適に用いられる。
【００４２】
マゼンタ着色剤としては、縮合アゾ化合物，ジケトピロロピロール化合物，アンスラキノン，キナクリドン化合物，塩基染料レーキ化合物，ナフトール化合物，ベンズイミダゾロン化合物，チオインジゴ化合物，ペリレン化合物が用いられる。具体的には、Ｃ．Ｉ．ピグメントレッド２、３、５、６、７、２３、４８；２、４８；３、４８；４、５７；１、８１；１、１２２、１４４、１４６、１６６、１６９、１７７、１８４、１８５、２０２、２０６、２２０、２２１、２５４が特に好ましい。
【００４３】
シアン着色剤としては、銅フタロシアニン化合物及びその誘導体，アンスラキノン化合物，塩基染料レーキ化合物等が利用できる。具体的には、Ｃ．Ｉ．ピグメントブルー１、７、１５、１５：１、１５：２、１５：３、１５：４、６０、６２、６６等が特に好適に利用できる。
【００４４】
これらの着色剤は、単独又は混合し更には固溶体の状態で用いることができる。本発明の着色剤は、色相角，彩度，明度，耐候性，ＯＨＰ透明性，トナー中への分散性の点から選択される。該着色剤の添加量は、樹脂１００重量部に対し１〜２０重量部添加して用いられる。
【００４５】
黒色着色剤としてカーボンブラック以外に特に磁性体を用いた場合には、他の着色剤と異なり、樹脂１００重量部に対し４０〜１５０重量部添加して用いられる。
【００４６】
本発明に用いられる荷電制御剤としては、公知のものが利用できるが、カラートナーの場合は、特に、無色でトナーの帯電スピードが速く且つ一定の帯電量を安定して維持できる荷電制御剤が好ましい。更に、重合阻害性が無く水系への可溶化物の無い荷電制御剤が特に好ましい。具体的化合物としては、ネガ系としてサリチル酸，ナフトエ酸，ダイカルボン酸の金属化合物、スルホン酸，カルボン酸を側鎖に持つ高分子型化合物、ホウ素化合物、尿素化合物、ケイ素化合物、カリークスアレーン等が利用でき、ポジ系として四級アンモニウム塩，該四級アンモニウム塩を側鎖に有する高分子型化合物、グアニジン化合物、イミダゾール化合物等が好ましく用いられる。該荷電制御剤は樹脂１００重量部に対し０．５〜１０重量部が好ましい。しかしながら、本発明において荷電制御剤の添加は必須ではなく、二成分現像方法を用いた場合においては、キャリヤーとの摩擦帯電を利用し、非磁性一成分ブレードコーティング現像方法を用いた場合においてもブレード部材やスリーブ部材との摩擦帯電を積極的に利用することでトナー中に必ずしも荷電制御剤を含む必要はない。
【００４７】
本発明で使用される重合開始剤として、例えば、２，２’−アゾビス−（２，４−ジメチルバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、アゾビスイソブチロニトリル等のアゾ系又はジアゾ系重合開始剤；ベンゾイルペルオキシド、メチルエチルケトンペルオキシド、ジイソプロピルペルオキシカーボネート、クメンヒドロペルオキシド、２，４−ジクロロベンゾイルペルオキシド、ラウロイルペルオキシド等の過酸化物系重合開始剤が用いられる。該重合開始剤の添加量は、目的とする重合度により変化するが一般的には単量体に対し０．５〜２０重量％添加され用いられる。重合開始剤の種類は、重合法により若干異なるが、十時間半減期温度を参考に、単独又は混合し利用される。
【００４８】
重合度を制御するため公知の架橋剤，連鎖移動剤，重合禁止剤等を更に添加し用いることも可能である。
【００４９】
本発明の具体的なトナー製造方法は、重合性単量体中に低軟化点物質である離型剤，着色剤，荷電制御剤，重合開始剤その他の添加剤を加え、ホモジナイザー・超音波分散機等によって均一に溶解又は分散せしめた重合性単量体組成物を、先に述べた分散媒調製工程で調製した分散媒中で、ホモミキサー等により分散せしめる。
【００５０】
重合性単量体組成物からなる液滴が所望のトナー粒子のサイズが得られた段階で、造粒工程を停止する。
【００５１】
その後は分散剤の作用により、粒子状態が維持され、且つ粒子の沈降が防止される程度の撹拌を行いながら、重合温度は４０℃以上、一般的には５０〜９０℃の温度に設定して重合工程を行う。
【００５２】
また、重合反応後半に昇温しても良く、更に、先に述べた最外殻層を設ける方法を行っても良い。
【００５３】
更には、未反応の重合性単量体、副生成物等を除去するために反応後半、又は、反応終了後に一部水系媒体を留去しても良い。
【００５４】
反応終了後、懸濁液を酸性とし、ヒドロキシアパタイトを溶解させ、生成したトナー粒子を洗浄・ろ過により回収し、乾燥する。
【００５５】
懸濁重合法においては、通常、重合性単量体組成物１００重量部に対して水３００〜３０００重量部を分散剤として使用するのが好ましい。
【００５６】
各種トナー特性付与を目的として使用される外添剤としては、トナーに添加した時の耐久性の点から、トナー粒子の重量平均径の１／１０以下の粒径であることが好ましい。この添加剤の粒径とは、電子顕微鏡におけるトナー粒子の表面観察により求めたその平均粒径を意味する。外添剤としては、例えば、以下のようなものが用いられる。
【００５７】
金属酸化物（酸化アルミニウム，酸化チタン，チタン酸ストロンチウム，酸化セリウム，酸化マグネシウム，酸化クロム，酸化錫，酸化亜鉛など）・窒化物（窒化ケイ素など）・炭化物（炭化ケイ素など）・金属塩（硫酸カルシウム，硫酸バリウム，炭酸カルシウムなど）・脂肪酸金属塩（ステアリン酸亜鉛，ステアリン酸カルシウムなど）・カーボンブラック・シリカなど。
【００５８】
これら外添剤は、トナー粒子１００重量部に対し、０．０１〜１０重量部が用いられ、好ましくは、０．０５〜５重量部が用いられる。これら外添剤は、単独で用いても、また、複数併用しても良い。それぞれ、疎水化処理を行ったものが、より好ましい。
【００５９】
トナーの平均粒径及び粒度分布は、コールターカウンターＴＡ−ＩＩ型あるいはコールターマルチサイザー（コールター社製）等種々の方法で測定可能であるが、本発明においてはコールターカウンターＴＡ−ＩＩ型（コールター社製）を用い、個数分布、体積分布を出力するインターフェイス（日科機製）及びＰＣ９８０１パーソナルコンピューター（ＮＥＣ製）を接続し、電解液は、１級塩化ナトリウムを用いて１％ＮａＣｌ水溶液を調製する。例えば、ＩＳＯＴＯＮ  Ｒ−ＩＩ（コールターサイエンティフィックジャパン社製）が使用できる。測定法としては、前記電解水溶液１００〜１５０ｍｌ中に分散剤として界面活性剤、好ましくはアルキルベンゼンスルフォン酸塩を０．１〜５ｍｌ加え、更に測定試料を２〜２０ｍｇ加える。試料を懸濁した電解液は超音波分散器で約１〜３分間分散処理を行ない、前記コールターカウンターＴＡ−ＩＩ型によりアパーチャーとして１００μｍアパーチャーを用いて、２μｍ以上のトナーの体積，個数を測定して体積分布と個数分布とを算出した。それから本発明に係る体積分布から求めた体積基準の重量平均粒径（Ｄ4：各チャンネルの中央値をチャンネルの代表値とする）と重量変動係数（Ｓ4）、個数分布から求めた個数基準の長さ平均粒径（Ｄ1）との長さ変動係数（Ｓ1）を求めた。
【００６０】
また、２μｍ未満の粒度分布は、フロー式粒子像分析装置ＦＰＩＡ−１０００（東亜医用電子株式会社製）で個数分布を測定した。測定法としては、イオン交換水約３０ｍｌ中に分散剤として界面活性剤、好ましくはアルキルベンゼンスルフォン酸塩を０．１〜５ｍｌ加え、更に測定試料を２〜２０ｍｇ加える。試料を懸濁したイオン交換水を超音波分散器で約１０分間分散処理を行い、前記ＦＰＩＡ−１０００で測定を行った。
【００６１】
画像濃度は（５ｍｍ角、５ｍｍ丸、ベタ）をマクベス濃度計（マクベス社製）にて測定した数値である。
【００６２】
本発明では、カブリ量を反射式濃度計（ＴＯＫＹＯ  ＤＥＮＳＨＯＫＵ  ＣＯ．，ＬＴＤ社製  ＲＥＦＬＥＣＴＯＭＥＴＥＲ  ＯＤＥＬ  ＴＣ−６ＤＳ）を用いて測定し、プリント後の白地部反射濃度最悪値をＤｓ、プリント前の用紙の反射濃度平均値をＤｒとした時のＤｓ−Ｄｒをカブリ量とした。カブリ量２％以下は実質的にカブリの無い良好な画像であり、５％を超えるとカブリの目立つ不鮮明な画像である。
【００６３】
【実施例】
以下、具体的な製造方法、実施例及び比較例をもって本発明をさらに詳細に説明する。
【００６４】
実施例１
０．１Ｍ−Ｎａ3ＰＯ4水溶液９０リットルを、イオン交換水６０リットルに投入し、６０℃に加温した後、ＴＫ式ホモミキサーＣＢ−Ｓ２００（特殊機化工業製；ローター最長径９２ｍｍ）を用いて、４，０００ｒｐｍで撹拌下、これに１．０Ｍ−ＣａＣｌ2水溶液１５リットルを３０秒で添加し、分散媒を調製した。
【００６５】
この時、カルシウムイオン１５ｍｏｌを３０秒で添加しているので、単位時間当りの添加量は、リン酸イオン９ｍｏｌに対して、０．５ｍｏｌ／ｓであることから、Ｃａ2+／ＰＯ4 3-は、０．０５６ｓ-1である。
【００６６】
一方、
0003796335.tif 000002
上記処方を６０℃に加温し、ＴＫ式ホモミキサー（特殊機化工業製）を用いて、均一に溶解、分散した。これに、重合開始剤２，２′−アゾビス（２，４−ジメチルバレロニトリル）１．０ｋｇを溶解し、重合性単量体組成物を調製した。
【００６７】
前記水系媒体中に上記重合性単量体組成物を投入し、６０℃，窒素雰囲気下において、ＴＫ式ホモミキサーにて４，０００ｒｐｍで１０分間撹拌し、重合性単量体組成物を造粒した。その後、パドル撹拌翼で撹拌しつつ、７０℃に昇温し、１０時間反応させた。重合反応終了後、減圧下で残存モノマーを留去し、冷却後、塩酸を加え分散剤を溶解させた後、ろ過、水洗を数回行い、乾燥をして、着色懸濁粒子を得た。
【００６８】
得られた粒子の粒度分布を表１に示した。
【００６９】
また、得られた粒子の断層面を観察したところ、コア／シェル構造が確認された。
【００７０】
また、冷却後の反応液に塩酸を加えず（分散剤を溶解させない）、ろ過、乾燥をして得られた粒子表面を電子顕微鏡で観察したところ、粒子表面に数十ｎｍの均一なリン酸カルシウム塩の針状結晶が確認された。
【００７１】
得られた粒子１００重量部に対して、ＢＥＴ法による比表面積が２００ｍ2／ｇである疎水性シリカを１重量部外添し、重合トナーを得た。得られたトナーを用い、キヤノン社製カラーレーザーショットＬＢＰ−３０２０改造機にて連続３，０００枚の単色画出し評価を行った。結果を表１にまとめる。
【００７２】
実施例２
実施例１において、１．０Ｍ−ＣａＣｌ2水溶液を１０秒で添加し（Ｃａ2+／ＰＯ4 3-は０．１６７ｓ-1）、着色剤にキナクリドン顔料を用いた以外は、同様の操作を行って、重合トナーを得た。結果を表１にまとめる。
【００７３】
また、トナー断層面を観察したところ、コア／シェル構造が確認された。
【００７４】
また、冷却後の反応液に塩酸を加えず（分散剤を溶解させない）、ろ過、乾燥をして得られた粒子表面を電子顕微鏡で観察したところ、粒子表面に数十ｎｍの均一なリン酸カルシウム塩の針状結晶が確認された。
【００７５】
実施例３
実施例１において、１．０Ｍ−ＣａＣｌ2水溶液を６０秒で添加し（Ｃａ2+／ＰＯ4 3-は０．０２８ｓ-1）、着色剤にＣ．Ｉ．ピグメントイエローを用いた以外は、同様の操作を行って、重合トナーを得た。結果を表１にまとめる。
【００７６】
また、トナー断層面を観察したところ、コア／シェル構造が確認された。
【００７７】
また、冷却後の反応液に塩酸を加えず（分散剤を溶解させない）、ろ過、乾燥をして得られた粒子表面を電子顕微鏡で観察したところ、粒子表面に数十ｎｍの均一なリン酸カルシウム塩の針状結晶が確認された。
【００７８】
実施例４
実施例１において、１．０Ｍ−ＣａＣｌ2水溶液を３００秒で添加（Ｃａ2+／ＰＯ4 3-は０．００６ｓ-1）した以外は、同様の操作を行って、重合トナーを得た。結果を表１にまとめる。
【００７９】
また、トナー断層面を観察したところ、コア／シェル構造が確認された。
【００８０】
また、冷却後の反応液に塩酸を加えず（分散剤を溶解させない）、ろ過、乾燥をして得られた粒子表面を電子顕微鏡で観察したところ、粒子表面に数十ｎｍのやや不均一なリン酸カルシウム塩の針状結晶が確認された。
【００８１】
実施例５
実施例１において、分散媒調製工程の液温を３０℃で行った後、６０℃に昇温した以外は、同様の操作を行って、重合トナーを得た。得られたトナー物性を表１にまとめる。
【００８２】
また、トナー断層面を観察したところ、コア／シェル構造が確認された。
【００８３】
また、冷却後の反応液に塩酸を加えず（分散剤を溶解させない）、ろ過、乾燥をして得られた粒子表面を電子顕微鏡で観察したところ、粒子表面に数十ｎｍのやや不均一なリン酸カルシウム塩の針状結晶が確認された。
【００８４】
比較例１
実施例１において、１．０Ｍ−ＣａＣｌ2水溶液を５００秒で添加（Ｃａ2+／ＰＯ4 3-は０．００３ｓ-1）した以外は、同様の操作を行って、重合トナーを得た。結果を表１にまとめる。
【００８５】
また、トナー断層面を観察したところ、コア／シェル構造が確認された。
【００８６】
また、冷却後の反応液に塩酸を加えず（分散剤を溶解させない）、ろ過、乾燥をして得られた粒子表面を電子顕微鏡で観察したところ、粒子表面に数十から２００ｎｍの不均一なリン酸カルシウム塩の針状結晶が確認された。
【００８７】
比較例２
実施例１において、１．０Ｍ−ＣａＣｌ2水溶液を３秒で添加（Ｃａ2+／ＰＯ4 3-は０．５５６ｓ-1）した以外は、同様の操作を行って、重合トナーを得た。結果を表１にまとめる。
【００８８】
また、トナー断層面を観察したところ、コア／シェル構造が確認された。
【００８９】
また、冷却後の反応液に塩酸を加えず（分散剤を溶解させない）、ろ過、乾燥をして得られた粒子表面を電子顕微鏡で観察したところ、粒子表面に数十ｎｍの不均一なリン酸カルシウム塩の針状結晶が確認された。
【００９０】
【表１】
0003796335.tif 000003
【００９１】
【発明の効果】
以上説明したように、本発明によって非常に微細で均一な分散剤が得られ、その結果として粒度分布のシャープな耐久性の優れたトナーが得られる。